(57)【要約】【課題】表面保護フィルムの高い粘着性を確保する。【解決手段】表面保護フィルムは、基材層と、前記基材層の少なくとも一方の表面に配置された粘着剤層と、を備える。前記粘着剤層は、Ｃ１４−２６アルキル（メタ）アクリレート単位を含むアクリル系ポリマーを含む。前記アクリル系ポリマー中の前記Ｃ１４−２６アルキル（メタ）アクリレート単位の割合は、２０質量％以上である。【選択図】なし【特許請求の範囲】
【請求項１】
基材層と、前記基材層の少なくとも一方の表面に配置された粘着剤層と、を備え、
前記粘着剤層は、Ｃ１４−２６アルキル（メタ）アクリレート単位を含むアクリル系ポリマーを含み、
前記アクリル系ポリマー中の前記Ｃ１４−２６アルキル（メタ）アクリレート単位の割合は、２０質量％以上である、表面保護フィルム。
【請求項２】
耐指紋コートガラスに対する１８０°剥離試験において、２３℃の温度および３００ｍｍ／分の剥離速度の条件下での剥離強度が０．２Ｎ／２５ｍｍ以上である、請求項１に記載の表面保護フィルム。
【請求項３】
前記アクリル系ポリマー中の前記Ｃ１４−２６アルキル（メタ）アクリレート単位の割合は、４０質量％以上である、請求項１または２に記載の表面保護フィルム。
【請求項４】
前記Ｃ１４−２６アルキル（メタ）アクリレート単位は、少なくともイソステアリル（メタ）アクリレート単位を含む、請求項１〜３のいずれか１項に記載の表面保護フィルム。
【請求項５】
前記アクリル系ポリマーは、（メタ）アクリロイル基を２つ以上有するアクリル系モノマー単位を含む、請求項１〜４のいずれか１項に記載の表面保護フィルム。
【請求項６】
前記アクリル系ポリマーの含有量は、５０質量％以上である、請求項１〜５のいずれか１項に記載の表面保護フィルム。
【請求項７】
請求項１〜６のいずれか１項に記載の表面保護フィルムが前記粘着剤層を介して貼付された光学部材。
【請求項８】
前記光学部材は、少なくとも一部の表面に耐指紋コート層を備え、
前記粘着剤層は、前記耐指紋コート層の少なくとも一部と接触している、請求項７に記載の光学部材。
【請求項９】
前記光学部材は、湾曲面を備え、
前記粘着剤層は、前記湾曲面の少なくとも一部と接触している、請求項７または８に記載の光学部材。
【発明の詳細な説明】
【技術分野】
【０００１】
本発明は、高い粘着性を備える表面保護フィルムおよび表面保護フィルムが貼付された光学部材に関する。
【背景技術】
【０００２】
表面保護フィルムは、様々な分野で種々の被着体に貼付して被着体の表面を保護するために利用されている。近年、表面保護フィルムは、光学分野および電子分野などでも各種部材の表面保護に利用されている。光学分野および電子分野などでは、耐指紋コート層を備える被着体、湾曲面を備える被着体などが用いられることもある。
【０００３】
例えば、特許文献１には、特定のモノマー組成を有するアクリル系ポリマーと、帯電防止剤と、架橋剤などとを含む粘着剤組成物を架橋させた粘着剤層を備える粘着フィルムを帯電防止表面保護フィルムとして用いることが提案されている。特許文献１には、フッ素化合物を含有する低屈折率層（防汚層）に粘着剤層を貼付することも記載されている。
【０００４】
特許文献２には、オニウム塩とべースポリマーとを含む粘着剤組成物の粘着剤層を、支持フィルムの片面に有する表面保護シートが提案されている。特許文献２では、架橋剤を併用することにより粘着性と耐反発性（曲面に対する接着性）とを両立することが可能となることが記載されている。
【０００５】
なお、特許文献３および引用文献４には、感圧式接着フィルムまたは粘着シートにアクリル系ポリマーを用いることが提案されている。
【先行技術文献】
【特許文献】
【０００６】
【特許文献１】特開２０１７−２２２７９７号公報（請求項１、６および８、段落［００６０］）
【特許文献２】特開２０１８−２０５４２１号公報（請求項１および４、段落［００７８］）
【特許文献３】特開２０１９−１４８２０号公報
【特許文献４】特開２０１８−８６８４６号公報
【発明の概要】
【発明が解決しようとする課題】
【０００７】
表面保護フィルムを湾曲面に貼付する場合には、粘着剤層を支持する基材層の反発による影響が現れ易くなり、表面保護フィルムを湾曲面に追随させることが難しい。従来のアクリル系粘着剤を用いた表面保護フィルムには、高い粘着性を謳うものもあるが、平面に対する粘着性は高くても、湾曲面に対する粘着性は不十分である。湾曲部に対する粘着性が不十分な場合、表面保護フィルムを貼付しても、フィルムの端部から浮きが生じる。この浮いた部分を起点に、フィルムの剥離が生じ易くなり、被着体の表面を有効に保護することができなくなる。
【０００８】
一方、光学分野または電子分野などでは、表面が耐指紋コートされた部材が用いられることがある。耐指紋コートには、分子間力が作用し難く、表面保護フィルムを貼付しても粘着剤層の粘着力が損なわれる。そのため、従来の表面保護フィルムを用いても、耐指紋コートに対して高い粘着力で貼付することは難しい。
【課題を解決するための手段】
【０００９】
本発明の一側面は、基材層と、前記基材層の少なくとも一方の表面に配置された粘着剤層と、を備え、
前記粘着剤層は、Ｃ１４−２６アルキル（メタ）アクリレート単位を含むアクリル系ポリマーを含み、
前記アクリル系ポリマー中の前記Ｃ１４−２６アルキル（メタ）アクリレート単位の割合は、２０質量％以上である、表面保護フィルムに関する。
【００１０】
本発明の他の側面は、前記表面保護フィルムが前記粘着剤層を介して貼付された光学部材に関する。
【発明の効果】
【００１１】
表面保護フィルムの高い粘着性を確保することができる。
【発明を実施するための形態】
【００１２】
本発明の上記側面に係る表面保護フィルムでは、Ｃ１４−２６アルキル（メタ）アクリレート単位（以下、第１モノマー単位と称することがある。）を含むアクリル系ポリマーを含む粘着剤層を設けるとともに、アクリル系ポリマー中の第１モノマー単位の割合を、２０質量％以上に制御する。このような構成により、被着体に対する高い粘着性を確保することができる。より具体的には、表面保護フィルムは、耐指紋コートに対して高い粘着性を示し、耐指紋コートガラスに対する１８０℃剥離試験において、０．２Ｎ／２５ｍｍ以上の高い剥離強度を確保することができる。また、表面保護フィルムは、耐指紋コートされている表面を有する被着体に対して高い粘着性を確保することができるだけでなく、湾曲面などの粘着性が損なわれ易い被着体に対しても、浮きなどを生じずに高い粘着力で貼付し得るようになる。すなわち、湾曲面に貼付する場合でも、表面保護フィルムの浮きおよび剥離などを抑制することができ、湾曲面に追従させることができる。湾曲面が耐指紋コートされている場合でも、湾曲面に対する追従性を高めることができる。よって、より有効に被着体の表面を保護することができる。
【００１３】
耐指紋コートに対して高い粘着性が得られるのは、次のような理由によるものと考えられる。アクリル系ポリマーが２０質量％以上の割合で第１モノマー単位を含むことで、粘着剤が低極性化し、低極性な耐指紋コートに相互作用し易くなる。また、第１モノマー単位の側鎖が長いことで、耐指紋コートをすり抜けて被着体と相互作用し易くなる。よって、耐指紋コートを有する被着体に対しても高い粘着力を得ることができる。
【００１４】
一方、従来のアクリル系粘着剤を用いる表面保護フィルムでは、上記と同様の条件下で測定される剥離強度は、例えば、０．１３Ｎ／２５ｍｍ以下である。このような剥離強度を示す表面保護フィルムでも、平面に貼付する場合には、浮きなども生じず、十分な粘着力が発揮される。なぜなら、平面に貼付する場合には、基材層および粘着剤層に加わる応力が小さいため、基材層の反発力の影響がほとんどなく、粘着剤層の応力分布が比較的均一であるためである。しかし、湾曲面に表面保護フィルムを貼付する場合には、湾曲面にフィルムを沿わせることで基材層および粘着剤層に応力が加わるため、基材層の反発力の影響が大きくなり、粘着剤層の応力分布も不均一になる。従って、湾曲面に対しては上記のような従来の粘着力（剥離強度）では不十分であり、表面保護フィルムの端部から浮きが生じ、湾曲面に追従させることが難しくなる。また、耐指紋コートに対する粘着性も低いため、耐指紋コートされた湾曲面に対する追従性も低くなる。
【００１５】
なお、表面保護フィルムの１８０°剥離試験は、２３℃の温度で、ＪＩＳ  Ｋ６８５４−２：１９９９に準じて行われる。剥離試験の被着材として用いられる耐指紋コートガラスとしては、厚み１．５ｍｍおよび幅２５ｍｍ±０．５ｍｍのガラス板の片面全体に、厚み１０ｎｍの耐指紋コート層が形成されたものが用いられる。表面保護フィルムの粘着剤層を、耐指紋コート層の表面に貼り付け、表面保護フィルムの一端部を１８０°反対方向に３００ｍｍ／分の速度（剥離速度）で引張り、耐指紋コート層から剥離させるときの強度を剥離強度として求める。耐指紋コート層は、ガラス板の片面に、耐指紋コーティング剤（ダイキン工業（株）製、オプツールＵＤ５０９）を塗布し、乾燥することにより形成される。なお、同じ耐指紋コーティング剤が入手できない場合には、耐指紋コート層は、パーフルオロポリエーテル含有アルキルシランを含む耐指紋コーティング剤を用いて形成できる。耐指紋コート層の表面の水の接触角（静止接触角）は、１１０°±１０°に調節される。ガラス板としては、ソーダガラス板が使用される。ソーダガラス板としては、耐指紋コート層を形成する側の表面の水の接触角が５０±５°のものが使用される。
【００１６】
また、表面保護フィルムが高温に晒されると、基材層が収縮したり、および／または粘着剤層の粘弾性が変化したりして、粘着性が低下することがある。本発明の上記側面に係る表面保護フィルムでは、アクリル系ポリマーが２０質量％以上の第１モノマー単位を含むことで、高温に晒された場合でも、高い粘着性を確保することができ、湾曲面への高い追従性を確保することができる。これは、粘着剤と耐指紋コートおよび被着体との相互作用が高まることで、高温に晒された後でも十分な粘着性が維持されていることによるものと考えられる。なお、高温に晒された後の粘着性は、例えば、１５０℃の温度に３０分晒し、室温（２０℃以上３５℃以下）まで放冷した後の表面保護フィルムを用いて評価される。
【００１７】
なお、本発明には、上記の粘着剤層を形成するのに有用な粘着剤（または粘着剤組成物）も包含される。より具体的には、粘着剤は、Ｃ１４−２６アルキル（メタ）アクリレート単位を含むアクリル系ポリマーを含み、前記アクリル系ポリマー中の前記Ｃ１４−２６アルキル（メタ）アクリレート単位の割合は、２０質量％以上である。
【００１８】
また、本発明には、表面保護フィルムの光学部材への使用、および粘着剤の表面保護フィルムへの使用も含まれる。
【００１９】
本明細書中、アクリル系ポリマー中の各モノマー単位の割合とは、構成モノマーの総量に占める各モノマーの質量比率である。アクリル系ポリマーの１Ｈ−ＮＭＲ等により求められる構成モノマーの組成から、各モノマー単位の割合を求めることができる。各モノマー単位の割合は、アクリル系ポリマーの原料モノマーの総量に占める各モノマーの質量割合（仕込み割合）に相当する。
【００２０】
以下に、本発明の上記側面に係る表面保護フィルム、および表面保護フィルムが貼付された光学部材について、より具体的に説明する。
【００２１】
［表面保護フィルム］
（粘着剤層）
表面保護フィルムの粘着剤層は、基材層の少なくとも一方の表面（具体的には、主面）に配置されていればよい。粘着剤層は、基材層の両方の表面に配置されていてもよいが、通常、片方の表面に配置されている。粘着剤層は、基材層の一方の表面の少なくとも一部の領域に配置されていればよく、全体に配置されていてもよい。粘着剤層は、基材層の一方の表面において、連続して配置されていてもよく、間隔を開けて複数箇所に配置されていてもよい。粘着剤層が複数箇所に配置される場合には、一定のパターンで配置されていてもよく、ランダムに配置されていてもよく、これらの組み合わせであってもよい。
【００２２】
（アクリル系ポリマー）
粘着剤層に含まれるアクリル系ポリマーは、アクリル系モノマー単位を含むものである。アクリル系ポリマーは、一種のアクリル系モノマー単位を含むものであってもよい。ポリマーの物性を制御し易い観点からは、アクリル系ポリマーは、二種以上のアクリル系モノマー単位を含むことが好ましい。
【００２３】
アクリル系モノマーとしては、（メタ）アクリル酸、（メタ）アクリル酸エステル、（メタ）アクリルアミド化合物、グリシジル（メタ）アクリレートなどが挙げられる。アクリル系モノマーは、１つの（メタ）アクリロイル基を有するものであってもよく、２つ以上の（メタ）アクリロイル基を有するものであってもよい。２つ以上の（メタ）アクリロイル基を有するモノマーは架橋剤としての機能も有している。２つ以上の（メタ）アクリロイル基を有するモノマーを用いる場合には、その種類および／または量を制御することで、剥離強度を調節することができる。
【００２４】
なお、本明細書中、アクリル酸およびメタクリル酸をまとめて（メタ）アクリル酸と称することがある。また、アクリル酸エステルおよびメタクリル酸エステルをまとめて（メタ）アクリル酸エステル（または（メタ）アクリレート）と称することがある。アクリルアミド（または化合物）およびメタクリルアミド（または化合物）をまとめて（メタ）アクリルアミド（または化合物）と称することがある。アクリロイル基およびメタクリロイル基をまとめて（メタ）アクリロイル基と称することがある。
【００２５】
アクリル系モノマーが有する（メタ）アクリロイル基は、重合性官能基である。そのため、モノマーの重合により得られるアクリル系ポリマーは、少なくとも一部の（メタ）アクリロイル基の重合により形成される残基を含んでいる。この残基は、−Ｃ−Ｃ（−Ｒ１）（−Ｃ（＝Ｏ）−）−で表され、Ｒ１は、水素原子またはメチル基である。アクリル系ポリマーは、アクリル系モノマーが有する一部の（メタ）アクリロイル基を重合可能なフリーの状態で含んでいてもよい。本明細書中、アクリル系ポリマーに含まれる（メタ）アクリロイル基を有するアクリル系モノマー単位とは、アクリル系モノマーに対応するモノマー単位を意味する。そのため、（メタ）アクリロイル基を有するアクリル系モノマー単位には、上記残基および／またはフリーの（メタ）アクリロイル基を有するアクリル系モノマー単位が含まれるものとする。
【００２６】
（メタ）アクリル酸エステルとしては、（メタ）アクリル酸とヒドロキシ化合物とのエステルが挙げられる。（メタ）アクリル酸エステルとしては、芳香族ヒドロキシ化合物（フェノール類を含む）の（メタ）アクリル酸エステル、脂環族ヒドロキシ化合物の（メタ）アクリル酸エステル、脂肪族ヒドロキシ化合物の（メタ）アクリル酸エステルなどが挙げられる。適度な粘弾性および高い粘着性を確保し易い観点からは、アクリル系ポリマーは、少なくとも脂肪族ヒドロキシ化合物の（メタ）アクリル酸エステル単位を含むことが好ましい。
【００２７】
芳香族ヒドロキシ化合物の（メタ）アクリル酸エステルとしては、例えば、アラルキル（メタ）アクリレート（ベンジル（メタ）アクリレートなど）、アリール（メタ）アクリレート（フェニル（メタ）アクリレートなど）などが挙げられる。これらの（メタ）アクリル酸エステルにおいて、アラルキル部分およびアリール部分は、置換基（第１置換基）を有していてもよい。第１置換基としては、アルキル基（例えば、Ｃ１−６アルキル基（メチル基、エチル基など））、ハロゲン化アルキル基（例えば、ハロゲン化Ｃ１−６アルキル基）、ヒドロキシアルキル基（例えば、ヒドロキシＣ１−６アルキル基）、アルコキシ基（例えば、Ｃ１−６アルコキシ基（メトキシ基、エトキシ基など））、ヒドロキシ基、エポキシ基、グリシジル基、および／またはハロゲン原子などが挙げられる。
【００２８】
脂環族ヒドロキシ化合物の（メタ）アクリル酸エステルとしては、例えば、シクロアルキル（メタ）アクリレート（シクロヘキシル（メタ）アクリレートなど）、架橋環式ヒドロキシ化合物の（メタ）アクリル酸エステル（ジシクロペンタニル（メタ）アクリレートなど）などが挙げられる。これらの（メタ）アクリル酸エステルにおいて、シクロアルキル部分および架橋環は、置換基（第２置換基）を有していてもよい。第２置換基としては、例えば、アリール基（フェニル基、トリル基など）、ハロゲン化アリール基、および／または第１置換基について例示したものが挙げられる。
【００２９】
脂肪族ヒドロキシ化合物の（メタ）アクリル酸エステルとしては、例えば、アルキル（メタ）アクリレート、ヒドロキシアルキル（メタ）アクリレートが挙げられる。
【００３０】
アルキル（メタ）アクリレートおよびヒドロキシアルキル（メタ）アクリレートのアルキル部分としては、メチル、エチル、プロピル、ブチル、ｔ−ブチル、ヘキシル、２−エチルヘキシル、オクチル、デシル、ラウリル、ミリスチル、セチル、ステアリル、イソステアリル、ベヘニルなどが例示される。アルキル部分は、直鎖状および分岐鎖状のいずれであってもよい。アルキル（メタ）アクリレートとしては、例えば、Ｃ１−２６アルキル（メタ）アクリレートが挙げられる。ヒドロキシアルキル（メタ）アクリレートとしては、例えば、ヒドロキシＣ１−２６アルキル（メタ）アクリレートが挙げられる。ヒドロキシアルキル（メタ）アクリレートとしては、ヒドロキシＣ１−１０アルキル（メタ）アクリレートが好ましく、ヒドロキシＣ１−６アルキル（メタ）アクリレートを用いてもよい。
【００３１】
アルキル（メタ）アクリレートおよびヒドロキシアルキル（メタ）アクリレートのアルキル部分は、置換基（第３置換基）を有していてもよい。第３置換基としては、脂環式炭化水素基（シクロアルキル基、架橋環式炭化水素基など）、ハロゲン化脂環式炭化水素基、アリール基（フェニル基、トリル基など）、ハロゲン化アリール基、および／または第１置換基について例示したものが挙げられる。
【００３２】
（メタ）アクリルアミド化合物は、（メタ）アクリル酸の酸アミドである。（メタ）アクリルアミド化合物は、（メタ）アクリル酸のカルボキシ基が、−Ｃ（＝Ｏ）−Ｎ＜で置き換わった構造を有する。（メタ）アクリルアミド化合物としては、（メタ）アクリルアミド、アルキル（メタ）アクリルアミド（Ｎ，Ｎ−ジメチル（メタ）アクリルアミド、Ｎ−イソプロピル（メタ）アクリルアミド、Ｎ−ｔ−ブチル（メタ）アクリルアミド、Ｎ−（２−ヒドロキシエチル）（メタ）アクリルアミドなど）、アリール（メタ）アクリルアミド（Ｎ−フェニル（メタ）アクリルアミド、Ｎ−（４−ヒドロキシフェニル）（メタ）アクリルアミドなど）、（メタ）アクリル酸と環状アミンとの酸アミド（（メタ）アクリロイルモルホリンなど）、（メタ）アクリルアミド酸（６−（メタ）アクリルアミドヘキサン酸、２−（メタ）アクリルアミド−２−メチルプロパンスルホン酸など）などが挙げられる。
【００３３】
本発明の上記側面では、アクリル系ポリマーが、Ｃ１４−２６アルキル（メタ）アクリレート単位（第１モノマー単位）を含む。これにより耐指紋コートおよび／または湾曲面などの剥離し易い表面を有する被着体に対しても高い粘着性で貼付することができる。
【００３４】
第１モノマー単位としては、Ｃ１６−２２アルキル（メタ）アクリレート単位またはＣ１６−２０アルキル（メタ）アクリレート単位がより好ましい。また、高い粘着性を確保し易い観点から、第１モノマー単位は、少なくともイソステアリル（メタ）アクリレート単位を含むことが好ましい。
【００３５】
第１モノマー単位は、第３置換基（ただし、ヒドロキシアルキル基、ヒドロキシ基、エポキシ基、およびグリシジル基を除く）を有していてもよい。
【００３６】
アクリル系ポリマーは、一種の第１モノマー単位を含んでもよく、二種以上の第１モノマー単位を含んでもよい。
【００３７】
アクリル系ポリマー中の第１モノマー単位の割合は、２０質量％以上であればよく、上記のような第１モノマー単位による効果（特に耐指紋コートに対する高い粘着性）をより確保し易い観点からは、３５質量％以上または４０質量％以上としてもよい。第１モノマー単位の割合の上限は特に限定されないが、粘着剤の物性の制御が容易である観点からは、７０質量％以下または６０質量％以下であってもよい。
【００３８】
アクリル系ポリマー中の第１モノマー単位の割合は、例えば、２０質量％以上７０質量％（または６０質量％）以下、３５質量％以上７０質量％（または６０質量％）以下、４０質量％以上７０質量％（または６０質量％）以下などであってもよい。
【００３９】
アクリル系ポリマーは、Ｃ１−１３アルキル（メタ）アクリレート単位（以下、第２モノマー単位と称することがある。）を含むものであってもよい。第２モノマー単位は、Ｃ１−１０アルキル（メタ）アクリレート単位であってもよい。アクリル系ポリマーが第２モノマー単位を含む場合、アクリル系ポリマーのガラス転移点（Ｔｇ）を制御し易い。
【００４０】
第２モノマー単位は、第３置換基（ただし、ヒドロキシアルキル基、ヒドロキシ基、エポキシ基、およびグリシジル基を除く）を有していてもよい。
【００４１】
アクリル系ポリマーは、一種の第２モノマー単位を含んでもよく、二種以上の第２モノマー単位を含んでもよい。
【００４２】
アクリル系ポリマー中の第２モノマー単位の割合は、例えば、０．１質量％以上８０質量％以下、０．１質量％以上５０質量％以下、０．１質量％以上２０質量％以下、あるいは０．１質量部以上１０質量％以下であってもよい。
【００４３】
（メタ）アクリル酸単位、ヒドロキシアルキル（メタ）アクリレート単位、およびエポキシ基を有する（メタ）アクリレート単位（グリシジル（メタ）アクリレート単位を含む）からなる群より選択される少なくとも一種（以下、第３モノマー単位と称することがある。）を含むアクリル系ポリマーも好ましい。第３モノマー単位は架橋点を形成することができるため、第３モノマー単位を含むアクリル系ポリマーでは、アクリル系ポリマーの凝集力を高め、より高い粘着性を確保し易くなる。また、アクリル系ポリマーの耐久性および耐熱性を高めることもできる。第３モノマー単位が有する官能基（カルボキシ基、ヒドロキシ基、およびエポキシ基）は、被着体の表面に相互作用し易ため、このような観点からも、耐指紋コートおよび／または湾曲面に対するより高い粘着性を確保することができると考えられる。
【００４４】
アクリル系ポリマーは、一種の第３モノマー単位を含んでもよく、二種以上の第３モノマー単位を含んでもよい。
【００４５】
アクリル系ポリマー中の第３モノマー単位の割合は、例えば、０．１質量％以上８０質量％（または７０質量％）以下、０．５質量％以上８０質量％（または７０質量％）以下、１質量％以上８０質量％（または７０質量％）以下、３質量％以上８０質量％（または７０質量％）以下、５質量％以上８０質量％（または７０質量％）以下、１０質量％以上８０質量％（または７０質量％）以下、２０質量％以上８０質量％（または７０質量％）以下、０．１質量％以上６０質量％（または５０質量％）以下、０．５質量％以上６０質量％（または５０質量％）以下、１質量％以上６０質量％（または５０質量％）以下、３質量％以上６０質量％（または５０質量％）以下、５質量％以上６０質量％（または５０質量％）以下、１０質量％以上６０質量％（または５０質量％）以下、あるいは２０質量％以上６０質量％（または５０質量％）以下であってもよい。
【００４６】
アクリル系ポリマーは、１つの（メタ）アクリロイル基を有するアクリル系モノマー単位を少なくとも含むことが好ましく、さらに２つ以上の（メタ）アクリロイル基を有するアクリル系モノマー単位を含んでもよい。第１〜第３モノマーとしては、１つの（メタ）アクリロイル基を有するものが用いられる。アクリル系ポリマーが、２つ以上の（メタ）アクリロイル基を有するアクリル系モノマー単位を含む場合、アクリル系ポリマーの凝集力を高め易くなり、より高い粘着性を確保し易くなる。よって、耐指紋コートに対する粘着性をさらに高めることができる。また、アクリル系ポリマーの耐久性および耐熱性を高めることもできる。２つ以上の（メタ）アクリロイル基を有するアクリル系モノマー（以下、第４モノマー単位と称することがある。）としては、例えば、ポリオールのポリ（メタ）アクリレートが挙げられる。
【００４７】
ポリオールとしては、脂肪族ポリオール、環構造（脂肪族環、芳香環、および／または酸素含有環などを有するポリオール、またはこれらのアルキレンオキサイド付加物（Ｃ２−４アルキレンオキサイド付加物など）などが挙げられる。アルキレンオキサイドの具体例としては、エチレンオキサイド、プロピレンオキサイド、トリメチレンオキサイドが挙げられる。アルキレンオキサイド付加物におけるアルキレンオキサイドの個数は、ポリオール１分子当たりの合計で、例えば、１〜２０であり、２〜１４であってもよい。
【００４８】
第４モノマー単位としては、例えば、アルキレングリコールのジ（メタ）アクリレート（エチレングリコールジ（メタ）アクリレート、ブタンジオールジ（メタ）アクリレートなど）、ポリアルキレングリコールのジ（メタ）アクリレート（ジエチレングリコールジ（メタ）アクリレート、トリエチレングリコールジ（メタ）アクリレートなど）、トリメチロールプロパントリ（メタ）アクリレート、ペンタエリスリトールテトラ（メタ）アクリレートなどが挙げられる。
【００４９】
アクリル系ポリマーは、一種の第４モノマー単位を含んでもよく、二種以上の第４モノマー単位を含んでもよい。
【００５０】
第４モノマー単位は、置換基（第４置換基）を有していてもよい。第４置換基としては、例えば、第１置換基、第２置換基および第３置換基について例示したものが挙げられる。
【００５１】
アクリル系ポリマー中の第４モノマー単位の割合は、例えば、０．１質量％以上５質量％以下、０．１質量％以上２質量％以下、または０．１質量％以上１質量％以下であってもよい。
【００５２】
アクリル系ポリマーは、さらに、アクリル系モノマー以外のモノマー単位（以下、第５モノマー単位と称することがある。）を含んでもよい。第５モノマーとしては、例えば、ラジカル重合性モノマー、カチオン重合性モノマーなどが挙げられる。第５モノマーとしては、（メタ）アクリロイル基以外の重合性基を有するものが挙げられる。第５モノマーは、重合性基を１つ有する単官能モノマーであってもよく、重合性基を２つ以上有する多官能モノマーであってもよい。多官能モノマーは、架橋剤としての機能も有している。第５モノマー単位を含むアクリル系ポリマーにおいて、重合性基の少なくとも一部は重合性基が重合した残基に変換されている。アクリル系ポリマーは、重合していない活性な（つまり、フリーの）重合性基を有していてもよい。
【００５３】
重合性基としては、重合性炭素−炭素不飽和結合を有する基（ビニル基、アリル基、および／またはジエニル基など）などが挙げられる。
【００５４】
第５モノマーとしては、例えば、ビニル系モノマー、アリル系モノマー、ジエン系モノマー、不飽和ポリカルボン酸の酸無水物などが挙げられる。
【００５５】
アクリル系ポリマーは、一種の第５モノマー単位を含んでもよく、二種以上の第５モノマー単位を含んでもよい。
【００５６】
第５モノマー単位は、置換基（第５置換基）を有していてもよい。第５置換基としては、例えば、第１置換基、第２置換基および第３置換基について例示したものが挙げられる。
【００５７】
ビニル系モノマーとしては、例えば、脂肪族オレフィン（エチレン、プロピレンなど）、脂肪族炭化水素環を有するオレフィン（ビニルシクロヘキサン、シクロヘキシルビニルエーテルなど）、芳香族オレフィン（スチレン、α−メチルスチレン、ビニルトルエンなど）、酸素含有環を有するオレフィン、環状オレフィン、ハロゲン化ビニル（塩化ビニルなど）、ハロゲン化ビニリデン（塩化ビニリデンなど）、ビニルエステル（酢酸ビニルなど）などが挙げられる。環状オレフィンとしては、シクロアルケン（シクロヘキセンなど）、架橋環式オレフィン（ノルボルネンなど）などが挙げられる。
【００５８】
アリル系モノマーとしては、脂肪族アリル化合物（アリルアルコール、アリルエーテル（アリルメチルエーテル、アリルエチルエーテル、アリルグリシジルエーテルなど）、アリルエステル（アリルメチルカーボネートなど）など）、アリロキシカルボン酸（アリロキシプロピオン酸など）など）、脂肪族炭化水素環を有するアリル化合物（アリルシクロヘキサン、アリルシクロヘキサンプロピオネートなど）、芳香族炭化水素環を有するアリル化合物（アリルフェニルアセテート、アリル４−ヒドロキシベンゾエート、アリルフェニルカーボネートなど）、酸素含有環を有するアリル化合物などが挙げられる。
【００５９】
ジエン系モノマーとしては、ブタジエン、イソプレン、ジメチルブタジエンなどが挙げられる。
【００６０】
不飽和ポリカルボン酸の酸無水物としては、無水マレイン酸、ヘット酸無水物、５−ノルボルネン−２，３−ジカルボン酸無水物などが挙げられる。
【００６１】
アクリル系ポリマー中の第５モノマー単位の割合は、例えば、０．１質量％以上３０質量％（または２５質量％）以下、１質量％以上３０質量％（または２５質量％）以下、５質量％以上３０質量％（または２５質量％）以下、１０質量％以上３０質量％（または２５質量％）以下、０．１質量％（または１質量％）以上２０質量％以下、もしくは５質量％（または１０質量％）以上２０質量％以下であってもよい。
【００６２】
なお、第１〜第５モノマー単位は、窒素原子を含有しないモノマー単位である。
【００６３】
窒素含有モノマー単位（以下、第６モノマー単位とも称する。）を含むアクリル系ポリマーも好ましい。アクリル系ポリマーが第６モノマー単位を含むことで、被着体に対して相互作用し易くなるとともに、凝集力が高まるため、湾曲面または耐指紋コート層に対して、より高い粘着性を確保し易くなる。
【００６４】
第６モノマーとしては、例えば、上述のアクリル系モノマーのうち、窒素原子を含むもの、およびアクリル系モノマー以外の窒素原子を含むモノマーが挙げられる。また、第６モノマーには、置換基としてアミノ基および／またはシアノ基を有するアクリル系モノマー、および置換基としてのアミノ基および／またはシアノ基と、（メタ）アクリロイル基以外の重合性基とを有するモノマーも包含される。
【００６５】
窒素原子を含むアクリル系モノマーとしては、例えば、（メタ）アクリルアミド化合物、窒素含有環を有するポリオールのポリ（メタ）アクリレートなどが挙げられる。これらのアクリル系モノマーは、置換基としてアミノ基および／またはシアノ基を有してもよい。また、窒素原子を含むアクリル系モノマーには、置換基としてアミノ基および／またはシアノ基を有する（メタ）アクリル酸エステル、置換基としてアミノ基および／またはシアノ基を有するとともに、２つ以上の（メタ）アクリロイル基を有するアクリル系モノマーも包含される。（メタ）アクリルアミド化合物および（メタ）アクリル酸エステルについてはアクリル系モノマーについて例示したものが挙げられる。２つ以上の（メタ）アクリロイル基を有するアクリル系モノマーとしては第４モノマーについて例示したものが挙げられる。
【００６６】
第６モノマーには、窒素含有環を有するオレフィン、シアン化ビニル（アクリロニトリル、メタクリロニトリルなど）、窒素含有環を有するアリル化合物（４−アリルモルホリンなど）、および不飽和カルボン酸イミドなども包含される。これらの第６モノマーは、アミノ基および／またはシアノ基を置換基として有していてもよい。
【００６７】
窒素含有環を有するオレフィンとしては、Ｎ−ビニルカルボン酸イミド（例えば、Ｎ−ビニルアセタミド、Ｎ−ビニルフタルイミドなど）、Ｎ−ビニル環状アミド（Ｎ−ビニル−ピロリドン、Ｎ−ビニル−ε−カプロラクタムなど）、その他のビニル基を有する窒素含有環状化合物（例えば、ビニルイミダゾール（１−ビニルイミダゾール、２−メチル−１−イミダゾールなど））が挙げられる。
【００６８】
不飽和ポリカルボン酸イミドとしては、例えば、マレイミド（Ｎ−メチルマレイミド、Ｎ−メトキシカルボニルマレイミド、５−ノルボルネン−２，３−ジカルボキシイミド、Ｎ−フェニルマレイミドなど）が挙げられる。
【００６９】
第６モノマーにおいて、置換基のアミノ基には、フリーのアミノ基（−ＮＨ２）、一置換アミノ基（−ＮＨ−）、および二置換アミノ基（−Ｎ＜）が包含される。
【００７０】
第６モノマーは、さらにアミノ基およびシアノ基以外の置換基（第６置換基）を有してもよい。第６置換基としては、例えば、第１置換基〜第５置換基について例示したものが挙げられる。
【００７１】
アクリル系ポリマーは、一種の第６モノマー単位を含んでもよく、二種以上の第６モノマー単位を含んでもよい。
【００７２】
第６モノマーのうち、（メタ）アクリルアミド化合物、および／または窒素含有環を有する第６モノマーが好ましい。より高い粘着性を確保し易い観点からは、中でも、窒素含有環を有する第６モノマーが好ましい。このような第６モノマーとしては、（メタ）アクリル酸と環状アミンとの酸アミド、窒素含有環を有するオレフィン、窒素含有環を有するアリル化合物、および／または不飽和ポリカルボン酸イミドなどが挙げられる。（メタ）アクリルアミド化合物を用いると、第３モノマー単位のように架橋点を形成することができるため、アクリル系ポリマーの凝集力を高め、より高い粘着性を確保し易くなる。また、アクリル系ポリマーの耐久性および耐熱性を高めることもできる。
【００７３】
アクリル系ポリマー中の第６モノマー単位の割合は、例えば、０．１質量％以上または１質量％以上である。耐指紋コートに対する粘着性をさらに高める観点からは、第６モノマー単位の割合は、５質量％以上または１０質量％以上が好ましい。第６モノマー単位の割合は、例えば、３０質量％以下であり、２５質量％以下または２０質量％以下であってもよい。
【００７４】
アクリル系ポリマー中の第６モノマー単位の割合は、例えば、０．１質量％以上３０質量％（または２５質量％）以下、１質量％以上３０質量％（または２５質量％）以下、５質量％以上３０質量％（または２５質量％）以下、１０質量％以上３０質量％（または２５質量％）以下、０．１質量％（または１質量％）以上２０質量％以下、もしくは５質量％（または１０質量％）以上２０質量％以下であってもよい。
【００７５】
アクリル系ポリマーは、第１モノマー単位に加え、第２〜第６モノマー単位からなる群より選択される少なくとも一種を含むことが好ましい。アクリル系ポリマーは、第１モノマー単位と、第２〜第４モノマー単位および第６モノマー単位からなる群より選択される少なくとも一種と含んでもよく、これらのモノマー単位に加え、第５モノマー単位を含んでもよい。さらに高い粘着性（特に耐指紋コートに対するさらに高い粘着性）を確保し易い観点からは、アクリル系ポリマーは、第１モノマー単位と、第３モノマー単位、第４モノマー単位、および第６モノマー単位からなる群より選択される少なくとも一種を含むことが好ましい。また、アクリル系ポリマーは、これらのモノマー単位に加え、第２モノマー単位および第５モノマー単位からなる群より選択される少なくとも一種を含んでもよい。
【００７６】
第１モノマー単位および第６モノマー単位を少なくとも含むアクリル系ポリマーにおいて、第１モノマー単位１００質量部に対する第６モノマー単位の割合は、例えば、１質量部以上であってもよく、１０質量部以上であってもよい。耐指紋コートガラスに対するさらに高い粘着性を確保する観点からは、第６モノマー単位の割合は、１５質量部以上が好ましく、２０質量部以上または３５質量部以上であってもよい。第６モノマー単位の割合は、例えば、７０質量部以下であり、６０質量部以下または５０質量部以下であってもよく、５０質量部未満または４７質量部以下であってもよい。
【００７７】
アクリル系ポリマーにおいて、第１モノマー単位１００質量部に対する第６モノマー単位の割合は、例えば、１質量部以上７０質量部（または６０質量部）以下、１０質量部以上７０質量部（または６０質量部）以下、１５質量部以上７０質量部（または６０質量部）以下、２０質量部以上７０質量部（または６０質量部）以下、３５質量部以上７０質量部（または６０質量部）以下、１質量部以上５０質量部（または４７質量部）以下、１０質量部以上５０質量部（または４７質量部）以下、１５質量部以上５０質量部（または４７質量部）以下、２０質量部以上５０質量部（または４７質量部）以下、３５質量部以上５０質量部（または４７質量部）以下、１質量部以上５０質量部未満、１０質量部以上５０質量部未満、１５質量部以上５０質量部未満、２０質量部以上５０質量部未満、あるいは３５質量部以上５０質量部未満であってもよい。
【００７８】
（架橋剤）
アクリル系ポリマーに用いられるモノマーが架橋可能な官能基を有する場合には、架橋剤を用いてもよい。つまり、アクリル系ポリマーは上記官能基を架橋可能な架橋剤の単位を含んでいてもよい。アクリル系ポリマーが、第３モノマー単位および／または架橋可能な置換基（第１置換基〜第６置換基）を有する場合には、アクリル系ポリマーはさらに架橋剤の単位を含むことができる。架橋剤を用いる場合、アクリル系ポリマーの凝集力を高め易くなり、より高い粘着性を確保し易くなる。よって、耐指紋コートに対する粘着性をさらに高めることができる。また、アクリル系ポリマーの耐久性および耐熱性を高めることもできる。
【００７９】
モノマーに含まれる架橋可能な官能基としては、カルボキシ基、ヒドロキシ基、エポキシ基、グリシジル基、カルバモイル基（−Ｃ（＝Ｏ）−ＮＨ２）、一置換カルバモイル基（−Ｃ（＝Ｏ）−ＮＨ−Ｒ２）、アミノ基（例えば、−ＮＨ２、−ＮＨ−などの活性水素を有するアミノ基）、スルホン酸基などが挙げられる。なお、Ｒ２は、前述の（メタ）アクリルアミド化合物に対応して、例えば、アルキル（カルボキシ基および／またはスルホン酸基を有するアルキル基も含む。）、またはアリールである。
【００８０】
架橋剤としては、モノマーの上記官能基の種類に応じて、上記官能基と架橋する公知の官能基を有する化合物を用いることができる。架橋剤の官能基としては、例えば、イソシアネート基、エポキシ基、グリシジル基、アミノ基（例えば、−ＮＨ２、−ＮＨ−などの活性水素を有するアミノ基）、アジリジン基、カルボキシ基、酸無水物基、および／または金属キレートなどが挙げられる。なお、アミノ基は、ヒドラジド基が有する−ＮＨ２および−ＮＨ−も含むものとする。架橋剤としては、官能基を２つ以上有する多官能化合物が用いられるが、酸無水物基の場合は分子内に酸無水物基を１つ有する化合物を用いてもよい。
【００８１】
架橋剤の上記官能基は、アクリル系ポリマーに用いられるモノマーの架橋可能な官能基の種類に応じて選択される。例えば、モノマーが、ヒドロキシ基、および／またはアミノ基などを有する場合には、イソシアネート基、エポキシ基、またはグリシジル基などを有する架橋剤が用いられる。モノマーが、カルボキシ基を有する場合には、イソシアネート基、エポキシ基、グリシジル基、またはアミノ基などを有する架橋剤、アジリジン化合物および／または金属キレートなどが利用できる。モノマーが、エポキシ基および／またはグリシジル基を有する場合、アミノ基（−ＮＨ２、−ＮＨ−など）、カルボキシ基、または酸無水物基などを有する架橋剤が用いられる。
【００８２】
架橋剤としては、例えば、ポリイソシアネート化合物、ポリエポキシ化合物（ポリグリシジル化合物を含む）、アミノ基含有化合物、ポリアジリジン化合物、金属キレート、ポリカルボン酸、酸無水物などが挙げられる。
【００８３】
ポリイソシアネート化合物は、脂肪族化合物、脂環族化合物、および芳香族化合物のいずれであってもよい。また、これらの化合物の変性体およびアダクトをポリイソシアネート化合物として用いることもできる。
【００８４】
脂肪族ポリイソシアネート化合物としては、例えば、トリメチレンジイソシアネート、ブチレンジイソシアネート、ヘキサメチレンジイソシアネート（ＨＤＩ）、リジンジイソシアネート、ダイマー酸ジイソシアネートなどが挙げられる。脂環族ポリイソシアネート化合物としては、例えば、イソホロンジイソシアネート、水添キシリレンジイソシアネート、水添ジフェニルメタンジイソシアネート、１，４−シクロヘキサンジイソシアネートなどが挙げられる。芳香族ポリイソシアネート化合物としては、例えば、トルエンジイソシアネート（ＴＤＩ）、キシリレンジイソシアネート（ＸＤＩ）、ジフェニルメタンジイソシアネート（ＭＤＩ）などが挙げられる。
【００８５】
変性体としては、上記のポリイソシアネート化合物を、変性基（例えば、イソシアヌレート基、アロファネート基、ビュレット基、ウレタン基、ウレア基、ウレットジオン基、イミノオキサジアジンジオン基、オキサジアジントリオン基、ウレトンイミン基、および／またはカルボジイミド基など）で変性した変性体が挙げられる。変性体は、イソシアネート化合物の多量体であってもよい。
【００８６】
アダクトとしては、例えば、ポリオールにジイソシアネート化合物が付加した化合物が挙げられる。ポリオールは、脂肪族ポリオール（トリメチロールプロパン、ペンタエリスリトール、ソルビトールなど）、脂環族ポリオール、および芳香族ポリオールのいずれであってもよい。アダクトとしては、脂肪族ポリオールにジイソシアネート化合物（好ましくは芳香族ポリイソシアネート化合物（特に、ＴＤＩ、ＸＤＩなど））が付加した化合物が好ましい。
【００８７】
ポリエポキシ化合物（ポリグリシジル化合物を含む）としては、例えば、エポキシ樹脂として利用される種々のポリエポキシ化合物およびポリグリシジル化合物が挙げられる。例えば、ポリオールのポリグリシジルエーテル、ポルカルボン酸のポリグリシジルエステル、ポリアミン（窒素含有環を含む）のポリグリシジルアミン（トリグリシジルイソシアヌレート、テトラグリシジルキシリレンジアミン、１，３−ビス（ジグリシジルアミノメチル）シクロヘキサンなど）、脂環式ポリエポキシ化合物（３，４−エポキシシクロヘキシルメチル−３，４−エポキシシクロヘキサンカルボキシレートなど）などが挙げられる。
【００８８】
アミノ基含有化合物としては、複数のアミノ基を有する化合物が挙げられる。アミノ基含有化合物としては、例えば、アミノ樹脂（メラミン樹脂（ヘキサメチロールメラミン、ヘキサメトキシメチルメラミンなど）、グアナミン樹脂など）、ポリアミン（ポリメチレンジアミン、ビスヘキサメチレントリアミン、ポリエーテルジアミン、ジアミノジフェニルメタンなど）、ヒドラジド（アジピン酸ジヒドラジド、セバシン酸ジヒドラジド、イソフタル酸ジヒドラジドなど）などが挙げられる。
【００８９】
ポリアジリジン化合物としては、例えば、トリメチロールプロパン−トリス（β−アジリジニル）プロピオネート、２，２−ビスヒドロキシメチルブタノール−トリス［３−（１−アジリジニル）プロピオネート、Ｎ，Ｎ’−ヘキサメチレン−１，６−ビス（１−アジリジンカルボキシアミド）、４，４−ビス（エチレンイミノカルボニルアミノ）ジフェニルメタンなどが挙げられる。
【００９０】
金属キレートは、金属原子に配位子が結合した化合物である。金属原子としては、Ｆｅ、Ｎｉ、Ｍｎ、Ｃｒ、Ｖ、Ｔｉ、Ｒｕ、Ｚｎ、Ａｌ、Ｚｒ、および／またはＳｎなどが挙げられる。配位子は、単座配位子であってもよく、多座配位子であってもよく、双方の組み合わせであってもよい。金属キレートは、一種の配位子を含んでもよく、二種以上の配位子を含んでもよい。
【００９１】
単座配位子としては、ハロゲン原子（Ｃｌ、Ｂｒなど）、アシルオキシ基（ペンタノイル基、ヘキサノイル基など）、アルコキシ基（メトキシ基、エトキシ基、プロポキシ基など）などが挙げられる。
【００９２】
多座配位子としては、例えば、β−ケトエステル、β−ジケトンが挙げられる。β−ケトエステルとしては、アセト酢酸エステル（アセト酢酸メチル、アセト酢酸エチルなど）などが挙げられる。β−ジケトンとしては、例えば、アセチルアセトン、２，４−ヘキサンジオン、ベンゾイルアセトンなどが挙げられる。これらのケト体は、金属キレートにおいてはエノラートの形態を取り得る。多座配位子としてのβ−ケトエステルおよびβ−ジケトンには、それぞれのエノラート体も包含するものとする。
【００９３】
架橋剤としてのポリカルボン酸は、脂肪族、脂環式、芳香族、および複素環式のいずれであってもよい。ポリカルボン酸の具体例としては、例えば、アジピン酸、セバシン酸、ドデカン二酸、シクロヘキサンジカルボン酸、フタル酸、イソフタル酸、ベンゾフェノンテトラカルボン酸などが挙げられる。
【００９４】
架橋剤の酸無水物としては、無水ヘキサヒドロフタル酸、無水フタル酸、無水ピロメリット酸、無水トリメリット酸、無水ベンゾフェノンテトラカルボン酸、エチレングリコールビスアンヒドロトリメリテートなどが挙げられる。
【００９５】
なお、上記架橋剤は単なる例示であり、上記に列挙したものに限定されるものではない。架橋剤は、一種を単独で用いてもよく、必要に応じて二種以上を組み合わせて用いてもよい。
【００９６】
架橋剤の量は、アクリル系ポリマーの構成モノマー単位の総量（具体的には、第１モノマー単位〜第６モノマー単位の総量）１００質量部に対して、例えば、０．０５質量部以上１０質量部以下であり、０．１質量部以上７質量部以下であってもよく、０．１質量部以上５質量部以下であってもよい。粘着剤の１Ｈ−ＮＭＲ等により求められるアクリル系ポリマーの構成モノマーおよび架橋剤の組成から、各モノマー単位の総量１００質量部に対する架橋剤の量を求めることができる。上記架橋剤の量とは、アクリル系ポリマーの原料モノマーの総量１００質量部に対する架橋剤の質量（仕込み割合）に相当する。
【００９７】
（粘着付与剤）
粘着剤層は、さらに粘着付与剤を含むことができる。粘着付与剤を用いることで、粘着剤のＴｇおよび粘弾性の制御が容易になり、耐指紋コート層および／または湾曲面に対する粘着性をさらに高めることができる。
【００９８】
粘着付与剤としては、ロジン類、テルペン類、炭化水素類、フェノール樹脂、クマロン−インデン樹脂、キシレン系樹脂などが挙げられる。ロジン類としては、例えば、ロジンエステル、ガムロジン、マレイン化ロジン、水素添加ロジン類（水素添加ロジン、水素添加ロジンエステルなど）、不均化ロジン、ロジン樹脂（マレイン酸変性ロジン樹脂など）などが挙げられる。テルペン類としては、テルペン系樹脂（テルペン樹脂、芳香族変性テルペン樹脂、ピネン重合体など）などが挙げられる。炭化水素類としては、炭化水素樹脂（芳香族炭素水素樹脂、石油系樹脂、スチレン樹脂、およびこれらの水素添加物など）、ポリブテンなどが挙げられる。フェノール樹脂としては、アルキルフェノール−ホルムアルデヒド系樹脂、ロジン変性フェノール樹脂、テルペンフェノール樹脂、水素添加テルペンフェノール樹脂などが挙げられる。
【００９９】
粘着付与剤としては、アクリル系ポリマーおよび／または架橋剤が有する官能基と反応する官能基を有するものを用いてもよい。例えば、アクリル系ポリマーおよび／または架橋剤が、イソシアネート基、エポキシ基、および／またはグリシジル基などを有する場合には、ヒドロキシ基、カルボキシ基、および／またはアミノ基などを有する粘着付与剤を用いてもよい。アクリル系ポリマーおよび／または架橋剤が、カルボキシ基および／または酸無水物基を有する場合には、アミノ基を有する粘着付与剤を用いてもよい。このような粘着付与剤を用いることで、耐指紋コートおよび／または湾曲面に対するより高い粘着性を確保することができる。
【０１００】
中でも、ヒドロキシ化合物を含む粘着付与剤と、ポリイソシアネート化合物を含む架橋剤とを組み合わせて用いることが好ましい。この場合、柔軟で、応力緩和性に優れる粘着剤を得ることができる。このような粘着剤を用いることで、湾曲面に対する追従性をさらに高めることができる。応力緩和性に優れる粘着剤が得られるのは、ヒドロキシ化合物とポリイソシアネート化合物とが反応して、ポリウレタン化合物が生成し、アクリル系ポリマーと絡み合うことによるものと考えられる。
【０１０１】
ヒドロキシ化合物としては、例えば、上記例示の粘着付与剤のうちヒドロキシ基を有するもの、およびポリオール化合物などが挙げられる。上記例示の粘着剤付与剤のうちヒドロキシ基を有するものとしては、フェノール樹脂（中でも、テルペン変性フェノール樹脂など）、ヒドロキシ基を有するキシレン系樹脂などが好ましい。ポリオール化合物としては、第４モノマー単位について記載したポリオールの他、ポリエーテルポリオール、ポリエステルポリオール、オキシエチレン−オキシプロピレン共重合体、ポリ（ヒドロキシアルキル）ポリアミン（テトラヒドロキシプロピルエチレンジアミンなど）などが挙げられる。ポリオール化合物の中では、ポリ（ヒドロキシアルキル）ポリアミン、ポリエーテルポリオールなどが好ましい。
【０１０２】
粘着付与剤のヒドロキシ化合物は、カルボキシ基を有するモノマー単位を含むアクリル系ポリマーと組み合わせると、より高い粘着性を確保し易くなる。
【０１０３】
粘着付与剤として、複数のヒドロキシ基を有するものを少なくとも用いると、枝分かれ構造を有するポリウレタン化合物が形成され易くなる。このようなポリウレタン化合物は、アクリル系ポリマーとより絡み易くなると考えられ、粘着剤層の応力緩和性をさらに高める上で有利である。
【０１０４】
粘着剤層は、一種の粘着付与剤を含んでもよく、二種以上の粘着付与剤を含んでもよい。
【０１０５】
アクリル系ポリマー１００質量部に対する粘着付与剤の割合は、例えば、０．１質量部以上であり、１質量部以上であってもよい。粘着付与剤の割合がこのような範囲である場合、耐指紋コートおよび／または湾曲面に対する粘着性をさらに高めることができる。表面保護フィルムが高温に晒された場合でも、高い粘着性を確保し易い観点から、粘着付与剤の割合を、１０質量部以上としてもよく、２５質量部以上または４０質量部以上としてもよい。表面保護フィルムを被着体から剥離する際の粘着剤の残留を低減する観点から、粘着付与剤の割合は、１５０質量部以下であることが好ましく、１００質量部以下がより好ましい。粘着剤の残留を抑制する効果をさらに高める観点からは、粘着付与剤の割合を、２０質量部以下としてもよく、１５質量部以下としてもよい。
【０１０６】
アクリル系ポリマー１００質量部に対する粘着付与剤の割合は、０．１質量部（または１質量部）以上１５０質量部以下、０．１質量部（または１質量部）以上１００質量部以下、０．１質量部（または１質量部）以上６０質量部以下、０．１質量部（または１質量部）以上２０質量部以下、０．１質量部（または１質量部）以上１５質量部以下、１０質量部以上１５０質量部（または１００質量部）以下、２５質量部以上１５０質量部（または１００質量部）以下、あるいは４０質量部以上１５０質量部（または１００質量部）以下であってもよい。
【０１０７】
粘着剤層の応力緩和性を高める観点から、粘着付与剤のうち、複数のヒドロキシ基を有するものの割合は、アクリル系ポリマー１００質量部に対して、０．００１質量部以上０．５質量部以下が好ましく、０．００５質量部以上０．１質量部以下がより好ましく、０．０１質量部以上０．１質量部以下がさらに好ましい。
【０１０８】
（その他）
粘着剤層中のアクリル系ポリマーの含有量は、例えば、１０質量％以上であり、３０質量％以上であってもよい。アクリル系ポリマーによる高い粘着性をさらに発揮させ易い観点からは、粘着剤層中のアクリル系ポリマーの含有量は、４０質量％以上であることが好ましく、５０質量％以上または８０質量％以上であってもよい。
【０１０９】
粘着剤層は、必要に応じて添加剤を含んでもよい。添加剤としては、公知のものが挙げられる。添加剤としては、例えば、軟化剤、老化防止剤（または酸化防止剤）、充填剤、帯電防止剤、着色剤、顔料、金属粉、界面活性剤、可塑剤、表面潤滑剤、レベリング材、腐食防止剤、光安定剤、紫外線吸収剤、重合禁止剤、カップリング剤、架橋遅延剤、触媒などが挙げられる。ただし、これらに限定されるものではない。
【０１１０】
経時的に安定して高い粘着性を確保し易い観点からは、粘着剤層は、ベンゾトリアゾール系化合物を含まないことが好ましい。
【０１１１】
表面保護フィルムを剥離した後の粘着剤の被着体への残存を抑制し易い観点からは、粘着剤層は、オニウム化合物を含まないことが好ましい。粘着剤層がオニウム化合物を含まない場合でも、耐指紋コート層および／または湾曲面に対して高い粘着性を確保することができる。
【０１１２】
粘着剤層の厚みは、例えば、１μｍ以上であり、１０μｍ以上であってもよい。粘着剤層の厚みがこのような範囲である場合、粘着剤層の高い凝集力が得られ易く、湾曲面および／または耐指紋コートに対する高い粘着性を確保し易い。湾曲面に表面保護フィルムを貼付した場合に、応力分布が不均一になるのを低減できるとともに、高い凝集力が発揮され易い観点からは、粘着剤層の厚みは、１５μｍ以上または２０μｍ以上であることが好ましい。粘着剤層の厚みがこのような範囲である場合、また、表面保護フィルムが高温に晒された場合でも、高いせん断粘着力を確保できることで、高い粘着性を維持できる。粘着剤層の厚みは、例えば、２００μｍ以下であり、１５０μｍ以下であってもよい。粘着剤層の厚みがこのような範囲である場合、高い粘着性を確保しながらも、粘着剤層に塗布跡および／または気泡が形成されることが抑制される。よって、光学部材に貼付するのに適した表面保護フィルムを得ることができる。
【０１１３】
粘着剤層の厚みは、例えば、１μｍ以上２００μｍ（または１５０μｍ）以下、１０μｍ以上２００μｍ（または１５０μｍ）以下、１５μｍ以上２００μｍ（または１５０μｍ）以下、または２０μｍ以上２００μｍ（または１５０μｍ）以下であってもよい。
【０１１４】
（基材層）
基材層は、例えば、樹脂フィルムが利用される。基材層を構成する樹脂としては、表面保護フィルムまたは粘着フィルムの基材層に利用される各種樹脂（熱可塑性樹脂、熱硬化性樹脂、光硬化性樹脂など）が挙げられる。樹脂フィルムは、熱硬化性樹脂または光硬化性樹脂の硬化物（半硬化物も含む）で形成されていてもよい。湾曲面に対する高い追従性を確保し易い観点からは、熱可塑性樹脂を基材層に用いることが好ましい。
【０１１５】
基材層を構成する樹脂としては、例えば、ポリエステル樹脂、アクリル樹脂、オレフィン樹脂、ビニル樹脂（芳香族ビニル樹脂（スチレン樹脂など）、ポリ酢酸ビニルまたはそのケン化物、ハロゲン化ビニル樹脂、ハロゲン化ビニリデン樹脂、ポリビニルアセタール樹脂、ポリビニルブチラール樹脂など）、ポリカーボネート樹脂、ポリアミド樹脂、ポリイミド樹脂、ポリスルホン樹脂、ポリエーテルスルホン樹脂、ポリエーテルエーテルケトン樹脂、ポリフェニレンスルフィド樹脂、ポリアリレート樹脂、セルロース類（セルロースエステルなど）、エポキシ樹脂などが挙げられる。基材層は、これらの樹脂を一種含んでもよく、二種以上含んでもよい。
【０１１６】
これらの樹脂のうち、基材層の強度、柔軟性および透明性などの観点から、ポリエステル樹脂（ポリアルキレンアリーレートなど）が好ましい。ポリアルキレンアリーレートとしては、ポリ（Ｃ２−４アルキレン）アリーレート（例えば、ポリエチレンテレフタレート、ポリエチレンナフタレート、ポリブチレンテレフタレートなど）などが挙げられる。また、基材層がポリエステル樹脂を含む場合、表面保護フィルムを湾曲させたときの反発力を低く抑えることができるため、湾曲面に対するより高い粘着性を確保することができる。基材層がポリエステル樹脂を含む場合、加熱による熱収縮が小さいため、表面保護フィルムが高温に晒された場合でも、粘着力の低下が抑制され、湾曲面に対する高い追従性を確保することができる。
【０１１７】
基材層は、必要に応じて、公知の添加剤を含んでもよい。添加剤としては、特に制限されないが、例えば、老化防止剤（または酸化防止剤）、紫外線吸収剤、光安定剤、可塑剤、着色剤、充填剤などが挙げられる。
【０１１８】
基材層は、単層構造であってもよく、２層以上の多層構造であってもよい。多層構造の場合、少なくとも２つの層における組成（例えば、樹脂の種類、添加剤の種類、および／または材料組成）は異なっていてもよい。
【０１１９】
湾曲面に表面保護フィルムを貼付した場合の基材層による反発力が過度に高まることを抑制する観点から、基材層の厚みは、３００μｍ以下が好ましい。基材層の反発力を抑制して、湾曲面に対する高い追従性を確保し易い観点からは、基材層の厚みは、２５０μｍ以下が好ましい。表面保護フィルムが高温に晒された場合でも、基材層の熱収縮による影響を受けにくく、湾曲面に対する高い追従性を確保し易い観点からは、基材層の厚みは２５０μｍ未満（例えば２００μｍ以下）が好ましく、１５０μｍ以下であってもよい。適度な強度を確保し易い観点からは、基材層の厚みは、５μｍ以上または１０μｍ以上が好ましい。基材層の厚みが３０μｍ以上または３５μｍ以上になると、湾曲面に表面保護フィルムを貼付したときの基材層の反発力による影響が顕著になり易いが、このような範囲であっても、高い粘着性を確保することができる。
【０１２０】
基材層の厚みは、例えば、５μｍ（または１０μｍ）以上３００μｍ以下、５μｍ（または１０μｍ）以上２５０μｍ以下、５μｍ（または１０μｍ）以上２５０μｍ未満、５μｍ（または１０μｍ）以上２００μｍ以下、５μｍ（または１０μｍ）以上１５０μｍ以下、３０μｍ（または３５μｍ）以上３００μｍ以下、３０μｍ（または３５μｍ）以上２５０μｍ以下、３０μｍ（または３５μｍ）以上２５０μｍ未満、３０μｍ（または３５μｍ）以上２００μｍ以下、３０μｍ（または３５μｍ）以上１５０μｍ以下であってもよい。
【０１２１】
基材層の厚みＴｓに対する粘着剤層の厚みＴａの比（＝Ｔａ／Ｔｓ）は、０．１以上２以下が好ましく、０．２以上１．５以下がより好ましい。厚み比Ｔａ／Ｔｓがこのような範囲である場合、湾曲面に表面保護フィルムを貼付したときの、基材層による反発力と粘着剤層による凝集力とのバランスを取り易く、より高い粘着性が発揮され易い。
【０１２２】
表面保護フィルムは、必要に応じて、粘着剤層を保護する離型フィルム（またはセパレータ）を備えていてもよい。また、表面保護フィルムは、必要に応じて、基材層および粘着剤層以外の他の層を備えていてもよい。例えば、表面保護フィルムの粘着剤層とは反対側の基材層の表面に配置された他の層（例えば、帯電防止層など）を備えていてもよい。また、基材層と粘着剤層との間に介在する他の層（例えば、プレコート層（アンカーコート層など）など）を備えていてもよい。基材層と粘着剤層との間に介在する他の層の厚みは、例えば、５０μｍ以下であり、３０μｍ以下であってもよい。
【０１２３】
本発明の上記側面に係る表面保護フィルムは、耐指紋コートに対して高い粘着性を示し、耐指紋コートガラスに対する１８０℃剥離試験において、高い剥離強度を確保することができる。表面保護フィルムの剥離強度は、例えば、０．２Ｎ／２５ｍｍ以上であり、０．２５Ｎ／２５ｍｍ以上であってもよい。０．３０Ｎ／２５ｍｍ以上または０．３５Ｎ／２５ｍｍ以上（もしくは０．４０Ｎ／２５ｍｍ以上）の高い剥離強度を確保することもできる。剥離強度の上限は特に制限されないが、剥離する際に粘着剤の被着体への残留を抑制する観点からは、１Ｎ／２５ｍｍ以下が好ましい。
【０１２４】
表面保護フィルムは、被着体から剥離した後の粘着剤の被着体への残存を抑制でき、剥離後も高い粘着性を有している。つまり、表面保護フィルムは、被着体から剥離した際の残留接着率が高い。例えば、耐指紋コートガラスに対する残留接着率は、６０％以上であってもよく、７０％以上であってもよく、８０％以上または８５％以上（さらには９０％以上）の高い値を確保することもできる。
【０１２５】
耐指紋コートガラスに対する残留接着率は、表面保護フィルムを耐指紋コートガラスに貼付して室温（２０℃以上３５℃以下の温度）で１日静置し、表面保護フィルムを剥離した後の粘着力の、未使用の表面保護フィルムの粘着力（初期の粘着力）を１００％としたときの比率（％）である。表面保護フィルムの各粘着力は、長さ７０ｍｍおよび幅１９ｍｍのサイズの表面保護フィルムを用いて、１８０°剥離試験と同様にして２３℃の温度で、３００ｍｍ／分の剥離速度で測定される剥離強度として求められる。耐指紋コートガラスとしては、１８０°剥離試験と同様の耐指紋コートガラスが使用される。
【０１２６】
適度な強度を確保しながらも、湾曲面に表面保護フィルムを貼付した場合のフィルムの反発力が過度に高まることを抑制する観点から、表面保護フィルムの曲げ剛性は、４０μＮ・ｍ２以下が好ましく、３５μＮ・ｍ２以下がより好ましい。表面保護フィルムの曲げ剛性がこのような範囲である場合、粘着剤層による高い粘着性が発揮され易く、湾曲面に対するより高い追従性を確保し易い。湾曲面に対する追従性を高める観点から、表面保護フィルムの曲げ剛性を、２０μＮ・ｍ２以下としてもよく、１５μＮ・ｍ２以下または１０μＮ・ｍ２以下としてもよく、５μＮ・ｍ２以下としてもよい。曲げ剛性がこのような範囲である場合、表面保護フィルムが高温に晒されて粘着層の粘着性が低下した場合および／または耐指紋コートされた湾曲面に貼付する場合にも、粘着剤層による粘着性がより容易に発揮され、湾曲面に対する高い追従性を確保することができる。
【０１２７】
表面保護フィルムの曲げ剛性は、下記式により算出される。
曲げ剛性＝Ｅ×ｂｈ３／１２
（式中、Ｅは曲げ弾性率（Ｐａ）であり、ｂは試験片幅（ｍ）であり、ｈは試験片層厚み（ｍ）を示す。）
【０１２８】
表面保護フィルムの曲げ弾性率Ｅ（Ｐａ）は、ＪＩＳ  Ｋ  ７１７１：２０１６に準拠して測定される。曲げ弾性率の測定は、表面保護フィルム（セパレータを有する場合にはセパレータを剥離した表面保護フィルム）から作製される試験片（長さ５０ｍｍ×幅６ｍｍ）を用い、試験速度２ｍｍ／分、支点間距離（２５ｍｍ）、圧子の半径５ｍｍの条件下で行われる。
【０１２９】
表面保護フィルムは、基材層の少なくとも一方の表面に粘着剤層を配置することにより製造できる。粘着剤層は、例えば、粘着剤層の構成成分を含む粘着剤を、基材層の少なくとも一方の表面に塗布することにより形成できる。粘着剤の基材層への塗布は、コーター、ディスペンサなどを用いる公知の塗布方法により行うことができる。粘着剤は、必要に応じて溶剤を含んでもよい。溶剤は、表面保護フィルムを製造する適当な段階で除去してもよい。粘着剤の塗膜は、必要に応じて、乾燥、および／または加熱してもよい。
【０１３０】
粘着剤は、公知のアクリル系粘着剤の調製方法に準じて調製できる。例えば、アクリル系ポリマーの構成モノマーを必要により重合開始剤の存在下で重合させることによりアクリル系ポリマーを作製し、必要に応じて溶剤で希釈し、モノマー以外の成分（架橋剤、粘着付与剤、添加剤など）と混合することにより粘着剤を得ることができる。モノマーの重合は、加熱下で行ってもよく、光照射下で行ってもよい。重合開始剤としては、モノマーおよび／または重合の種類などに応じて選択でき、熱重合開始剤および光重合開始剤のいずれであってもよい。モノマーの重合は、必要に応じて、連鎖移動剤の存在下で行ってもよい。
【０１３１】
粘着剤の基材層に対する密着性を高める観点からは、基材層の表面の少なくとも粘着剤を塗布する領域は、公知の方法により表面処理されていてもよい。表面処理としては、例えば、プラズマ処理、コロナ放電処理、紫外線処理、酸処理、塩基処理、および／またはプライマー処理（アンカーコート処理など）などが挙げられる。
【０１３２】
表面保護フィルムは、湾曲面および／または耐指紋コートに対する高い粘着性を有しており、様々な被着体の表面に貼付して保護するのに有用である。耐指紋コートに対する高い粘着性が得られるため、耐指紋コートされた部材が用いられる光学分野や電子分野において、このような部材（特に、光学部材）の表面を保護するのにも適している。また、表面保護フィルムは、高い粘着性を有するものの、剥離した後の被着体表面に粘着剤が残存することを抑制できる。よって、長期間に渡り被着体の表面を保護するような用途だけでなく、剥離することを前提とした一時的な表面保護の用途にも有用である。表面保護フィルムは、例えば、被着体の加工、組み立て、運搬、および／または出荷などの際の表面保護に利用できる。
【０１３３】
［光学部材］
本発明の一側面に係る光学部材では、表面保護フィルムが粘着剤層を介して貼付されている。
【０１３４】
光学部材とは、光学特性（例えば、偏光性、光屈折性、光散乱性、光反射性、光透過性、光吸収性、光回折性、旋光性、視認性など）を有する部材を言うものとする。
【０１３５】
光学部材としては、光学装置（例えば、表示装置、入力装置）を構成する基板、光学装置に付属するまたは装着される基板などが挙げられる。基板は、導電層、および／または配線などを有するものであってもよい。表示装置としては、液晶表示装置、有機エレクトロルミネッセンス表示装置、ディスプレイパネル、電子ペーパなどが挙げられる。入力装置としては、タッチパネルなどが挙げられる。
【０１３６】
光学部材の具体例としては、偏光板、波長板、位相差板、光学保障フィルム、輝度向上フィルム、導光板、反射フィルム、反射防止フィルム、ハードコートフィルム、透明導電フィルム（ＩＴＯフィルムなど）、意匠フィルム、装飾フィルム、表面保護フィルム、プリズム、レンズ、カラーフィルタ、透明基板（ガラスセンサ、ガラス製の表示パネル（ＬＣＤなど）、ガラス基板など）、またはこれらを備える基板などが挙げられる。なお、これらの光学部材において、フィルムまたは板には、フィルム、シート、プレート、およびパネルなどの形態が含まれるものとする。光学部材は、センサ機能を有するものであってもよい。
【０１３７】
上述のように、表面保護フィルムは、湾曲面および／または耐指紋コートに対する高い粘着性を有する。そのため、湾曲面および／または耐指紋コート層を備える光学部材に貼付するのに適している。例えば、少なくとも一部の表面に耐指紋コート層を備える光学部材に対して、表面保護フィルムの粘着剤層が耐指紋コート層の少なくとも一部と接触するように貼付されることが好ましい。また、湾曲面を備える光学部材に対して、表面保護フィルムの粘着剤層が湾曲面の少なくとも一部と接触するように貼付されることが好ましい。
【０１３８】
耐指紋コート層としては、表面の水の接触角（静止接触角）が、例えば、９０°以上（好ましくは１００°以上）のものが挙げられる。耐指紋コート層を構成する材料としては、例えば、フッ素樹脂、シリコーン樹脂などが挙げられる。
【０１３９】
湾曲面は、曲率が０でない面であればよく、凹面および凸面のいずれであってもよい。湾曲面には、屈曲面も含まれるものとする。
【０１４０】
表面保護フィルムは高い粘着性を有するため、耐指紋コート層を備える湾曲面に貼付しても、湾曲面に対して高い追従性が得られる。
【０１４１】
［実施例］
以下、本発明を実施例および比較例に基づいて具体的に説明するが、本発明は以下の実施例に限定されるものではない。
【０１４２】
《実施例１〜６、比較例１〜２、および参考例１》
反応容器に、所定量の溶剤（酢酸エチル）とともに、表１に示すモノマーを表１に示す質量比で収容し、重合開始剤を添加した。得られた混合物を、窒素ガス流通下で撹拌しながら、５５℃にて８時間反応させることにより、アクリル系ポリマーを含むポリマー液を得た。重合開始剤としては、アゾビスイソブチロニトリルをモノマーの総量１００質量部に対して０．２質量部の割合で用いた。
【０１４３】
得られたポリマー液に、必要に応じて表１に示す架橋剤を、アクリル系ポリマーに対して表１に示す質量比で加え、混合することにより粘着剤溶液を調製した。粘着剤溶液を、基材層（厚み３８μｍのポリエチレンテレフタレートフィルム）の片面に塗布し、乾燥させることにより、粘着剤層を形成した。粘着剤溶液の塗布量は、乾燥後の粘着剤層の厚みが２０μｍとなるように調節した。このようにして表面保護フィルムを作製した。
【０１４４】
《比較例３》
アクリル系ポリマーを含む粘着剤溶液に代えて、シリコーン系粘着剤を用いる以外は、実施例１と同様にして表面保護フィルムを作製した。シリコーン系粘着剤は、シリコーン系塗料（信越化学工業（株）製  ＫＲ−１２０）１００質量部に対し、過酸化物（日油（株）製、ナイパーＢＭＴ−Ｋ−４０）１．２質量部を混合することにより調製した。
【０１４５】
《評価》
実施例、参考例、および比較例で得られた表面保護フィルムを用いて下記の評価を行った。
【０１４６】
（１）剥離強度（耐指紋コートガラスに対する粘着性）
既述の手順で、耐指紋コートガラスに対する１８０°剥離試験を行い、剥離強度（Ｎ／２５ｍｍ）を求めた。
【０１４７】
（２）平面追従性
平板状のソーダガラス（汎用のソーダガラス、縦１２０ｍｍ×横６５ｍｍ×厚み０．５５ｍｍ）の片面全体に、２３℃および５０％ＲＨの環境下でハンドローラを用いて表面保護フィルム（縦１２０ｍｍ×横６５ｍｍ）を貼付した。このときの表面保護フィルムの端部の様子を目視にて観察した。
【０１４８】
（３）湾曲面追従性
長さ方向の一方の端部に湾曲面を有するソーダガラス（汎用のソーダガラス）の片面全体に、２３℃および５０％ＲＨの環境下でハンドローラを用いて表面保護フィルム（縦１２０ｍｍ×横６５ｍｍ）を貼付した。このときの湾曲面側の表面保護フィルムの端部の様子を目視にて観察した。用いたガラスのサイズは、長辺１２０ｍｍ、短辺６５ｍｍ、厚み０．５５ｍｍであった。湾曲面の曲率半径Ｒは５ｍｍであった。表面保護フィルムは、湾曲面（凸面）側に貼付した。表面保護フィルムが貼付されるガラスの平面部分から湾曲面の端部までの高さは２ｍｍであった。
【０１４９】
（２）および（３）の追従性は、下記の基準で評価した。
Ａ：端部の浮きが全く見られない。
Ｂ：端部で浮きが見られる。
【０１５０】
実施例、参考例および比較例の結果を表１に示す。表１中、Ｅ１〜Ｅ６は実施例１〜６であり、Ｃ１〜Ｃ３は比較例１〜３であり、Ｒ１は参考例１である。
【０１５１】
【表１】
2020152798.tif 000002
【０１５２】
Ｅ１〜Ｅ６では、２０質量％以上の第１モノマー単位を含むアクリル系ポリマーを用いることで、耐指紋コートガラスに対する高い剥離強度（０．２Ｎ／２５ｍｍ以上）が得られた。Ｃ１〜Ｃ３およびＲ１でも、平面に対する追従性は高く、端部の浮きなどは全く見られない。しかし、湾曲面に対する追従性は不十分であり、端部に浮きが見られた。それに対し、Ｅ１〜Ｅ６では、平面に対してだけでなく、湾曲面に対しても高い追従性が得られた。第１モノマー単位に加え、第３モノマー単位、第４モノマー単位、および／または第６モノマー単位を含む場合には、耐指紋コートに対する剥離強度の向上効果が特に顕著であった。
【０１５３】
なお、既述の手順で残留接着率（％）を求めたところ、Ｅ１〜Ｅ６では、９０％以上の高い残留接着率が得られた。Ｃ３の残留接着率は、５０％であった。また、Ｅ１〜Ｅ６の表面保護フィルムについて、既述の手順で曲げ剛性（μＮ・ｍ２）を求めたところ、０．２μＮ・ｍ２であった。
【産業上の利用可能性】
【０１５４】
上記側面に係る表面保護フィルムは、様々な被着体に貼付して被着体の表面を保護する用途に適している。表面保護フィルムは、湾曲面および／または耐指紋コート層を備える被着体に貼付しても高い粘着性を示す。表面保護フィルムは、光学分野や電子分野における各種部材の表面保護にも適している。